Brevet FR3044222A1 (20170602)
REVENDICATIONS1 Procédé de traitement cosmétique des matières kératiniques comprenant les étapes suivantes : a) une étape d'application sur les matières kératiniques d'une première composi- tion cosmétique comprenant un composé comprenant au moins 2 groupements maléimide ; b) une étape d'application d'une deuxième composition cosmétique comprenant un composé comprenant au moins 2 groupements furfuryle.\n<CLM>\1\tProcédé selon la revendication précédente, caractérisé en ce que le composé comprenant au moins 2 groupements maléimide est choisi parmi : (a) les composés de formule (I) : C) N-A-N o dans laquelle A désigne : (i) un radical hydrocarboné divalent ayant de 3 à 20 atomes de carbone, éventuellement substitué par un ou plusieurs groupes hydroxyle ou par un groupement 20 maléimide, éventuellement interrompu par un atome d'oxygène ou de soufre ou un groupement -NR-, R désignant un atome d'hydrogène ou un radical alkyle en C1-C4 ou un groupement -S(0)- ou -S02- ; ou (ii) une chaîne polymérique poléthylèneglycol et/ou polypropylène glycol ; ou (iii) une chaîne polymérique siliconée, de préférence polydiméthysiloxane. 25 (b) le polymère pentaerythritol tétra[[3[(3-maléimido-1- oxopropyl)amino]propyl]polyoxyéthylènen dans lequel chaque segment polyoxyéthylène comprend de 4 à 500 motifs d'oxyde d'éthylène 30 (c) les copolymères maléimidoalkylméthylsiloxane-diméthylsiloxane de formule (II) CH3 CH3 CH3 Î 3 [ . Si 0+Si-CH b 3 H3c-Si-0 [ si-o Ja CH3 CH3 CH3 ONO (I) 3044222 28 dans laquelle R désigne un radical hydrocarboné divalent ayant de 1 à 15 atomes de carbone, éventuellement interrompu par un ou plusieurs atome(s) d'oxygène ou groupements -NR'- , R' désignant H ou un groupe alkyle en C1-C4 ; non adja- 5 cents ; a est un nombre allant de 1 à 50 ; b est un nombre allant de 10 à\n<CLM>\1\t(d) les polymères de formule (III) : 10 R'OA-CH-CHO ]n[ CH2CH2 0+.11R' X dans laquelle R' désigne un atome d'hydrogène ou un groupe alkyle en C1-C3 15 X désigne un groupe hydrocarboné divalent en C1-C15, éventuellement interrom- pu par un ou plusieurs atome(s) d'oxygène ou groupements -NR'- , R' désignant H ou un groupe alkyle en C1-C4 , non adjacents ; n est un nombre entier allant de 1 à 20 , de préférence allant de 3 à 12, m + n est un nombre entier allant de 3 à 3000 (e) les polymères de formule (IV) : 0 R+O±CHTCHTO±CHICHFN 0 dans laquelle : R désigne un radical multivalent issu de polyol en C3-C12, en particulier de sorbi- tol ou de pentaérythritol n est un nombre entier allant de 3 à 3000 ; m est un nombre entier allant de 3 à 12\n<CLM>\1\tProcédé selon l'une des revendications précédentes, caractérisé en ce que le 30 composé à groupements maléim ide est choisi parmi : le 1,2-dimaléimido éthane, le 1,3-dimaléimido propane, le 1,4-dimaléimido butane, le 1,5-dimaléimido pentane, le 1,5-dimaleimido-2-méthylpentane, le 1,6- dimaléimido hexane, 1m (IV) 3044222 29 le 1,7-dimaléimido heptane, le1,8-dimaléimido octane, le 1,10-dimaléimido dé-cane, le 1,4-dimaléimido 2,3-butanediol, le bis(N-maléimidométhyl) éther, le 1,11-Bismaleimido tétraéthylèneglycol, le 1,8-dimaléimido triéthylèneglycol, le dithio-bis-maléimidoéthane, le 1,13-bismaleimido-4,7,10-trioxatridecane, le 1,1'- 5 (3,6,9,12-tetraoxatetradecane-1,14-diy1)bis(1H-pyrrole-2,5-dione), le 1,2- dimaléimido benzene, le 1,3-dimaléimido benzène, le 1,4-dimaléimido benzène, le 2,4-dimaléimido toluène, le 4,4'-dimaléimidodiphénylméthane, le 4,4'- bismaléimido-1,1'-biphényl, le 1 ,1'-[méthylènebis(2-ethy1-6-methy1-4,1- phenylene)]dimaléimide, le 2,2-bis[4-(4-maleimidophenoxy)phenyl] propane, le 10 4,4'-bismaléimidodiphényl éther, le 1,4-bis(4-maléimidophénoxy)benzène, le 1,3- bis(4-maléimidophenoxy)benzène, le 1,1'-[méthylènebis(6-méthoxy-3,1- phénylène)]bis 1H-pyrrole-2,5-dione, le, 1 1'41 ,4-phénylènebis[(1-oxo-2-propène3,1-diy1)-3,1-phénylène]]bis- 1H-pyrrole-2,5-dione, le 4,4'-diphényl sulfide bismaléimide, 15 le bis[4-maléimido(4-phénoxyphényl)] sulfone le bis-(1,13-(3-maléimidopropionyl)amido)-4,7,10-trioxatridécane le tris(2-maleimidoéthyl)amine\n<CLM>\1\tProcédé selon l'une des revendications 1 ou 2, caracértisé en ce que le com- 20 posé à groupement maléimide est choisi parmi : - les composés de formule (I) C) N-A-N o dans laquelle A désige un radical divalent ayant de 3 à 6 atomes de carbone, 25 éventuellement substitué par un ou plusieurs groupes hydroxyle ; - les composés de formule (la) : (I) N-CHICH+0 CHICHH-0 CHICHI N_ O 0 n - 2 dans laquelle n est compris entre 30 et 100 ; - les composés de formule (II) : 3044222 30 CF-13 C1 F-13 CH CH3 r I . H3C-Si-0 [ a Si 0+Si-CH b 3 CH3 R CH3 CH3 ON° dans laquelle R désigne un radical hydrocarboné divalent ayant de 2 à 6 atomes de carbone ; a va de 1 à 10 et b va de 30 à\n<CLM>\1\t5\n<CLM>\1\tProcédé selon l'une des revendications 1 ou 2, caractérisé en ce que le composé à groupements maléimide est choisi parmi : - le 1,4-dimaléimido 2,3-butanediol ; 10 - les composés de formule (la) : o o N-CHICH+0 CHICHH-0 CHICHI N_ n - 2 0 0 (la) dans laquelle n est compris entre 30 et 60 ; - les composé de formule (II) : ci H3 ci H3 CH 3 cH3 [ I. H3C-Si-0 [ a Si 0+Si-CH b 3 CH3 R CH3 CH3 0 N n 15 dans laquelle R désigne un radical divalent propylène, a va de 2 à 5, b va de 40 à\n<CLM>\1\t20\n<CLM>\1\tProcédé selon l'une quelconque des revendications précédentes, caractérisé en ce que le composé à groupes maléimide est présent dans la première composition en une teneur allant de 0,1 à 40 % en poids, par rapport au poids total de la composition, de préférence allant de 0,5 à 20 % en poids, et préférentiellement allant de 0,5 à 15 % en poids. 25\n<CLM>\1\tProcédé selon l'une quelconque des revendications précédentes, caractérisé en ce que le composé à groupements furfuryle est un composé de formule (V) : RI°rx-OYR' (y) 3044222 31 dans laquelle : X désigne : (i) un groupement divalent -C(Ri )(R2)- avec Ri et R2 désignant un radical alkyle 5 en C1-C4 ; ou R1 = H et R2 désigne un groupe alkyle en C1-C4 ou -OH ou NHR3 avec R3 = radical alkyle en C1-C4 ; (ii) un atome de soufre ; (iii) un groupement -CO- (iv) un groupement -Si(R4)(R5), R4 et R5 désignant un radical alkyle en C1-C4 10 R et R' désignent un radical alkyle en C1-C4 ou un groupe aldéhyde -CHO.\n<CLM>\1\tProcédé selon l'une quelconque des revendications précédentes, caractérisé en ce que le composé à groupements furfuryle est choisi parmi : 15 le bis(2-furylmethoxy)(dimethyl)silane La di-2-furanyl méthanone Le bis-furane-2,2'-(1-méthyléthylidène) Le bis-(5-méthyl-2-furyl) cétone L'alpha 2-furanyl 2-furaneméthanamine 20 Le 5,5'-thiobis 2-furancarboxaldéhyde L'alpha 2-furanyl 2-furaneméthanol Le 5,5'-(1-méthyléthylidène) bis-2-furancarboxaldéhyde La N-éthyl 5-méthyl-alpha-(5-méthy1-2-furany1)-2-furaneméthanamine Le 2,2"méthylène bis-furane 25 Le di-2-furanyldiméthyl silane .\n<CLM>\1\tProcédé selon l'une quelconque des revendications précédentes, caractérisé en ce que le composé à groupements furfuryle est le bis(2- furylmethoxy)(dimethyl)silane. 30\n<CLM>\1\tProcédé selon l'une quelconque des revendications 1 à 6, caractérisé en ce que le composé à groupements furfuryle est choisi parmi : - les copolymères de 4-furfuryloxyméthylstyrène et de styrène ; - les poly(2-méthyl-2-oxazoline) modifiés furane ; - les poly(N-acétylèniline) modififés furane ; - les copolymères de méthacrylate de furfuryle et de styrène ; - les polyamides à function furane.\n<CLM>\1\tProcédé selon l'une quelconque des revendications 1 à 6, caractérisé en ce 40 que le le composé à groupements furfuryle est un copolymère issu de la polymérisation de : i) le (méth)acrylate de furfuryle ; 3044222 32 ii) les (méth)acrylamides de formule CH2=C(R1)-CONR'3R'4 dans laquelle : R1 désigne H ou méthyle ; - R'3 et R'4, identiques ou différents, représentent un atome d'hydrogène ou un groupe alkyle, linéaire ou ramifié, comportant de 1 à 6 atomes de carbone, pou-5 vant comporter un ou plusieurs substituants choisis parmi -OH, =0, les atomes d'halogène (F, Cl, Br, I) et -NR'R" avec R' et R", identiques ou différents, choisis parmi les alkyles, linéaires ou ramifiés, en C1-C4; ou - R'3 représente un atome d'hydrogène et R'4 représente un groupe 1,1-diméthy1- 3-oxobutyle ; 10 iii) un monomère additionnel choisi parmi : a) les monomères de formule (VI), seul ou en mélange, : R1 H2C=C \Q-( R2 )",ri ( CH2 CH2 0 n R3 (VI) 15 dans laquelle : - R1 est un atome d'hydrogène ou un radical méthyle, - Q est un groupement divalent choisi parmi -000-, -CONH-, - R2 est un radical divalent carboné, saturé ou insaturé, éventuellement aroma20 tique, linéaire, ramifié ou cyclique, comprenant 1 à 18 atomes de carbone, pouvant comprendre 1 à 4 hétéroatomes non adjacents choisis parmi 0, S ou un groupement -NR'- , R' désignant H ou un groupe alkyle en C1-C4, - m est 0 ou 1 - n est un entier compris entre 65 et 700; 25 - R3 est un atome d'hydrogène ou un radical carboné, saturé ou insaturé, éventuellement aromatique, linéaire, ramifié ou cyclique, comprenant 1 à 30 atomes de carbone, pouvant comprendre 1 à 4 hétéroatomes non adjacents choisis parmi O, S ou un groupement -NR'- , R' désignant H ou un groupe alkyle en C1-C4. 30 b) un momère polydiméthylsiloxane à groupement terminal mono(méth)acryloyloxy de formule (VII') suivante : 8 CH3 CH3 H2C CI-O-R7-11 0 Si 0 O CH3 CH3 C H3 3 Si- n CH3 R10 (VII') dans laquelle : 35 - R8 désigne un atome d'hydrogène ou un groupement méthyle; de préférence 3044222 33 méthyle; - R9 désigne un groupe hydrocarboné divalent linéaire ayant de 2 à 4 atomes de carbone ; - R10 désigne un groupe alkyle choisi parmi méthyle, éthyle, propyle, butyle ou pentyle; - n désigne un nombre entier allant de 1 à 300, de préférence allant de 3 à 200, et préférentiellement allant de 5 à\n<CLM>\1\t(iii) et éventuellement un (méth)acrylate d'alkyle choisi parmi : 10 (a) les (métha)crylate d'alkyle en C1-C20, linéaire ou ramifié, saturé ou insaturé, éventuellement interrompu par un ou plusieurs hétéroatomes non adjacents choisi parmi O ou S ou par un groupement NR , R étant un groupe alkyle en C1-C4, éventuellement substitué par un groupement phényle ou furfuryle ; (b) les (méth)acrylate de cycloalkyle en C4-C8 saturé éventuellement interrompu 15 par 0 ou NH.\n<CLM>\1\tProcédé selon l'une quelconque des revendications 1 à 6 et 11, caractérisé en ce que le composé à groupements furfuryle est un copolymère issu de la polymérisation de : 20 i) méthacrylate de furfuryle ; ii) (méth)acrylamide de formule CH2=C(R1 )-CONR'sR'4 dans laquelle : R1 désigne H ou méthyle ; 25 - R'3 et R'4, identiques ou différents, représentent un atome d'hydrogène ou un groupe alkyle, linéaire ou ramifié, comportant de 1 à 6 atomes de carbone, pouvant comporter un substituant -NR'R" avec R' et R", identiques ou différents, choisis parmi les alkyles, linéaires ou ramifiés, en C1-C4; 30 iii) de monomère additionnel est choisi parmi : a) les monomères de formule (VI'), seul ou en mélange, : ,R1 I-12C=C \C-.2 CH2 CH2 0 n R3 (VI') 35 dans laquelle : - R1 est un atome d'hydrogène ou un radical méthyle, - Q est un groupement divalent -000-, - n est un entier compris entre 65 et 700; - R3 est un atome d'hydrogène ou un radical méthyle 3044222 34 b) un momère polydiméthylsiloxane à groupement terminal mono(méth)acryloyloxy de formule (VII') suivante : - R3 CH3 CH I3 H2C C-4-0-R9 Si -O Si 0 iH i O C CH 5 3 _ 3 CH (VII') I 3 Si R10 n CH3 dans laquelle : - R8 désigne un atome d'hydrogène ou un groupement méthyle; de préférence méthyle; - R9 désigne un groupe hydrocarboné divalent linéaire ayant de 2 à 4 atomes de 10 carbone ; - R10 désigne un groupe alkyle choisi parmi méthyle, éthyle, propyle, butyle ou pentyle; - n désigne un nombre entier allant de 1 à 300, de préférence allant de 3 à 200, et préférentiellement allant de 5 à\n<CLM>\1\t15 iv) et éventuellement un monomère (méth)acrylate d'alkyle en C1-C20\n<CLM>\1\tProcédé selon l'une quelconque des revendications 1 et 6 à 11, caractérisé en ce que le composé à groupements furfuryle est un copolymère issu de la polymé- 20 risation de : i) méthacrylate de furfuryle ; ii) le diméthylaminopropylméthacrylamide 25 iii) de monomère additionnel est choisi parmi : a) les monomères de formule (VI'), seul ou en mélange, : ,R1 H2C=-C \Q CH2 CH2 0 )n R3 (VI') 30 dans laquelle : - R1 est un atome d'hydrogène ou un radical méthyle, - Q est un groupement divalent -000-, - n est un entier compris entre 100 et 200; - R3 est un atome d'hydrogène ou un radical méthyle. 35 3044222 35 b) un momère polydiméthylsiloxane à groupement terminal mono(méth)acryloyloxy de formule (VII') suivante : Ra IH, - Si 0 H2C=C-9-0-Ra Si -0 C CH3 H3 C H3 3 Si -R n CH3 (VII') 5 dans laquelle : - R8 désigne un groupement méthyle; - R9 désigne un groupe hydrocarboné divalent linéaire ayant de 2 à 4 atomes de carbone ; - R10 désigne un groupe alkyle choisi parmi méthyle, éthyle, propyle, butyle ou 10 pentyle; - n désigne un nombre entier allant de 5 à\n<CLM>\1\tIv) et éventuellement un monomère (méth)acrylate d'alkyle en C1-C20 15\n<CLM>\1\tProcédé selon l'une quelconque des revendications 11 à 13, caractérisé en ce que le copolymère de furfuryle est obtenu à partir desdits monomères dans les teneurs suivantes, en poids par rapport au poids total de monomères utilisés : de 1 à 50 % en poids de (méth)acrylate de furfuryle ; 20 de 1 à 90 % en poids de monomère de type (méth)acrylamide ; de 1 à 90% en poids de monomère additionnel (VI), (VI') ou (VII), (VII') ; et, si présent, de 1 à 90% en poids de (méth)acrylate d'alkyle en C1-C20 .\n<CLM>\1\tProcédé selon l'une quelconque des revendications 11 à 13, caractérisé en ce 25 que le copolymère de furfuryle est obtenu à partir desdits monomères dans les teneurs suivantes,en poids par rapport au poids total de monomères utilisés : de 5 à 45 % en poids de (méth)acrylate de furfuryle ; de 5 à 50 % en poids de monomère de type (méth)acrylamide ; de 5 à 50 % en poids de monomère additionnel (VI), (VI') ou (VII), (VII') ; 30 et, si présent, de 5 à 50 % en poids de (méth)acrylate d'alkyle en C1-C20 .\n<CLM>\1\tProcédé selon l'une quelconque des revendications 11 à 13, caractérisé en ce que le polymère comprend ledit monomère (méth)acrylamide avec au moins ledit groupement -NR'R" et est neutralisé avec un acide minéral ou organique. 35\n<CLM>\1\tProcédé selon l'une quelconque des revendications 11 à 13, caractérisé en ce que le composé à groupe furfuryle est choisi parmi : 3044222 36 - copolymère acrylate de 2-éthylhexyle/ diméthylaminopropylméthacrylamide/méthacrylate de furfuryle, notamment neutralisé avec le chlorhydrate de bétaine 5 - copolymère méthacrylate de polyéthylèneglycol / diméthylaminopropylméthacrylamide/méthacrylate de furfuryle, notamment neutralisé avec le chlorhydrate de bétaine - copolymère acrylate de 2-éthylhexyle / diméthylaminopropylméthacryla10 mide/méthacrylate de furfuryle/acrylate de PDMS - copolymère acrylate de 2-éthylhexyle / méthacrylate de furfuryle/acrylate de PDMS 15 l'acrylate de PDMS étant de formule : cH2-C-C-0(cH2)3-1-0 Ii-C4H9 CH3 CH3 CH3 ln CH3 n étant compris entre 60 et\n<CLM>\1\t18. Procédé selon l'une quelconque des revendications précédentes, caractérisé 20 en ce que le composé à groupements furfuryle est présent dans la deuxième composition en une teneur allant de 0,1 à 30 % en poids, par rapport au poids to- tal de la composition, de préférence allant de 0,5 à 20 % en poids, et préférentiellement allant de 1 à 15 % en poids. 25\n<CLM>\1\tProcédé selon l'une quelconque des revendications précédentes, caractérisé en ce qu'il est réalisé en effectuant dans l'ordre l'étape a) puis l'étape b).\n<CLM>\1\tProcédé selon l'une quelconque des revendications précédentes, caractérisé en ce qu'il est réalisé en effectuant dans l'ordre l'étape b) puis l'étape a). 30 V-13 3044222 37\n<CLM>\1\tProcédé selon l'une quelconque des revendications précédentes, caractérisé en ce que la deuxième étape est effectuée dans un temps pouvant aller de 1 seconde à 1 heure après avoir effectué la première étape. 5\n<CLM>\1\tProcédé selon l'une quelconque des revendications précédentes, caractérisé en ce que l'on applique en première étape la composition contenant le composé à groupements furfurryle ou le composé à groupements maléimide ayant le plus grand poids moléculaire, puis en deuxième étape la composition contenant le composé à groupements furfurryle ou le composé à groupements maléimide 10 ayant le plus petit poids moléculaire.\n<CLM>\1\tProcédé selon l'une quelconque des revendications 1 à 18, caractérisé en ce que l'on effectue le mélange extemporané des première et seconde compositions puis on applique sur les matières kératiniques le mélange obtenu dans un temps 15 inférieur ou égal à environ 30 minutes après la formation du mélange.\n<CLM>\1\tProcédé selon l'une quelconque des revendications précédentes , caractérisé en ce que le composé à groupes maléimide et le composé à groupe furfuryle sont mis en oeuvre en des quantités de telle sorte que le rapport môlaire du nombre de 20 groupes maléimide par rapport au nombre de groupes fufuryle est compris entre 0,95 et 1,05, et de préférence entre 0, 98 et 1,02.\n<CLM>\1\tProcédé selon l'une quelconque des revendications précédentes , caractérisé en ce que les matières kératiniques sont choisies parmi la peau, les lèvres, les 25 cheveux, les cils, les ongles, et de préférence la peau et les cheveux.\n<CLM>\1\tProcédé selon l'une quelconque des revendications précédentes , caractérisé en ce que les matières kératiniques sont les cheveux. 30\n<CLM>\1\tKit comprenant une première composition cosmétique comprenant un comprenant un composé comprenant au moins 2 groupements maléimide tel que défini dans l'une des revendications 1 à 6 et une deuxième composition cosmétique comprenant un composé comprenant au moins 2 groupements furfuryle tel que défini dans l'une des revendications 7 à 18, les premières et deuxième composi- 35 tions étant conditionnées chacune dans un ensemble de conditionnement distinct.\n<CLM>\1\tCopolymère issu de la polymérisation de : i) (méth)acrylate de furfuryle ; 40 ii) (méth)acrylamide de formule CH2=C(R1)-CONR'31q14 dans laquelle : R1 désigne H ou méthyle ; 3044222 38 - R'3 et R'4, identiques ou différents, représentent un atome d'hydrogène ou un groupe alkyle, linéaire ou ramifié, comportant de 1 à 6 atomes de carbone, pouvant comporter un ou plusieurs substituants choisis parmi -OH, =0, les atomes d'halogène (F, Cl, Br, I) et -NR'R" avec R' et R", identiques ou différents, choisis 5 parmi les alkyles, linéaires ou ramifiés, en C1-C4; ou - R'3 représente un atome d'hydrogène et R'4 représente un groupe 1,1-diméthy1- 3-oxobutyle ; iii)d'un monomère additionnel choisi parmi : 10 a) les monomères de formule (VI), seul ou en mélange, : R1 H2C=C \Q±R2 )"rn CH2CH2 01-R3 n (VI) 15 dans laquelle : n - R1 est un atome d'hydrogène ou un radical méthyle, - Q est un groupement divalent choisi parmi -000-, -CONH-, m - R2 est un radical divalent carboné, saturé ou insaturé, éventuellement aromatique, linéaire, ramifié ou cyclique, comprenant 1 à 18 atomes de carbone, pou-20 vant comprendre 1 à 4 hétéroatomes non adjacents choisis parmi 0, S ou un groupement -NR'- , R' désignant H ou un groupe alkyle en C1-C4, - m est 0 ou 1 - n est un entier compris entre 65 et 700; - R3 est un atome d'hydrogène ou un radical carboné, saturé ou insaturé, éven25 tuellement aromatique, linéaire, ramifié ou cyclique, comprenant 1 à 30 atomes de carbone, pouvant comprendre 1 à 4 hétéroatomes non adjacents choisis parmi 0, S ou un groupement -NR'- , R' désignant H ou un groupe alkyle en C1-C4. b) un momère polydiméthylsiloxane à groupement terminal mo- 30 no(méth)acryloyloxy de formule (V11') suivante : R8 IH3 CH3 CF-I 3 H2C-4-R-O-R9 Si 0 Si 0 Si-R 10 0 CH3 CH3 CH3 n (VII') danslaquelle - R8 désigne : un atome d'hydrogène ou un groupement méthyle; de préférence 35 méthyle; 3044222 39 - R9 désigne un groupe hydrocarboné divalent linéaire ayant de 2 à 4 atomes de carbone ; - R10 désigne un groupe alkyle choisi parmi méthyle, éthyle, propyle, butyle ou pentyle; 5 - n désigne un nombre entier allant de 1 à 300, de préférence allant de 3 à 200, et préférentiellement allant de 5 à\n<CLM>\1\t(iii) et éventuellement un (méth)acrylate d'alkyle choisi parmi : (a) les (métha)crylate d'alkyle en C1-C20, linéaire ou ramifié, saturé ou insaturé, 10 éventuellement interrompu par un ou plusieurs hétéroatomes non adjacents choisi parmi O ou S ou par un groupement NR , R étant un groupe alkyle en C1-C4, éventuellement substitué par un groupement phényle ou furfuryle ; (b) les (méth)acrylate de cycloalkyle en C4-C8 saturé éventuellement interrompu par 0 ou NH. 15\n<CLM>\1\tCopolymère selon la revendication précédente, caractérisé en ce qu'il est issu de la polymérisation de : i) méthacrylate de furfuryle ; 20 ii) (méth)acrylamide de formule CH2=C(R1 )-CONR'3R'4 dans laquelle : R1 désigne H ou méthyle ; - R'3 et R'4, identiques ou différents, représentent un atome d'hydrogène ou un groupe alkyle, linéaire ou ramifié, comportant de 1 à 6 atomes de carbone, pou- 25 vaut comporter un substituant -NR'R" avec R' et R", identiques ou différents, choisis parmi les alkyles, linéaires ou ramifiés, en C1-C4; iii) d'un monomère additionnel choisi parmi : a) les monomères de formule (VI'), seul ou en mélange, : ,R1 H,C=C Q ( CH2CH2 O--R3 30 (VI') dans laquelle : - R1 est un atome d'hydrogène ou un radical méthyle, - Q est un groupement divalent -000-, 35 - n est un entier compris entre 65 et 700; - R3 est un atome d'hydrogène ou un radical méthyle b) un momère polydiméthylsiloxane à groupement terminal mono(méth)acryloyloxy de formule (VII') suivante : 30442 2 2 8 H3 H2C=CI-0-RFli-0 Si 0 O CH3 CH3 CH, e Si-R10 CH3 n (VII') dans laquelle : - R8 désigne un atome d'hydrogène ou un groupement méthyle; de préférence 5 méthyle; - R9 désigne un groupe hydrocarboné divalent linéaire ayant de 2 à 4 atomes de carbone ; - R10 désigne un groupe alkyle choisi parmi méthyle, éthyle, propyle, butyle ou pentyle; 10 - n désigne un nombre entier allant de 1 à 300, de préférence allant de 3 à 200, et préférentiellement allant de 5 à\n<CLM>\1\tIv) et éventuellement un monomère (méth)acrylate d'alkyle en C1-C20 15\n<CLM>\1\tCopolymère selon l'une de revendications 28 et 29, caractérisé en ce qu'il est issu de la polymérisation de : i) méthacrylate de furfuryle ; 20 ii) diméthylaminopropylméthacrylamide iii) de monomère additionnel choisi parmi : a) les monomères de formule (VI'), seul ou en mélange, : ,R1 H2C=C \Q CHFCH2-0±, R3 (VI') 25 dans laquelle : - R1 est un atome d'hydrogène ou un radical méthyle, - Q est un groupement divalent -000-, - n est un entier compris entre 100 et 200; 30 - R3 est un atome d'hydrogène ou un radical méthyle. b) un momère polydiméthylsiloxane à groupement terminal mono(méth)acryloyloxy de formule (VII') suivante : 3044222 41 ?H3 CH3 CH CI-O-RFli-O Si 0 3 O CH3 _CH3 Si CH n 3 R10 (VII') dans laquelle : - R8 désigne un groupement méthyle; - R9 désigne un groupe hydrocarboné divalent linéaire ayant de 2 à 4 atomes de 5 carbone ; - R10 désigne un groupe alkyle choisi parmi méthyle, éthyle, propyle, butyle ou pentyle; - n désigne un nombre entier allant de 5 à\n<CLM>\1\t10 Iv) et éventuellement de monomère (méth)acrylate d'alkyle en C1-C20\n<CLM>\1\tCopolymère selon l'une des revendications 28 à 30, caractérisé en ce qu'il est obtenu à partir desdits monomères dans les teneurs suivantes, en poids par rap- port au poids total de monomères utilisés : 15 de 1 à 50 % en poids de (méth)acrylate de furfuryle ; de 1 à 90 % en poids de monomère de type (méth)acrylamide ; de 1 à 90% en poids de monomère additionnel (VI), (VI') ou (VII), (VII') ; et, si présent, de 1 à 90% en poids de (méth)acrylate d'alkyle en C1-C20 . 20\n<CLM>\1\tCopolymère selon l'une des revendications 28 à 31, caractérisé en ce qu'il est obtenu à partir desdits monomères dans les teneurs suivantes, en poids par rapport au poids total de monomères utilisés : de 5 à 45 % en poids de (méth)acrylate de furfuryle ; de 5 à 50 % en poids de monomère de type (méth)acrylamide ; 25 de 5 à 50 % en poids de monomère additionnel (VI), (VI') ou (VII), (VII') ; et, si présent, de 5 à 50 % en poids de (méth)acrylate d'alkyle en C1-C20 .\n<CLM>\1\tCopolymère selon l'une des revendications 28 à 32, caractérisé en ce qu'il comprend ledit monomère (méth)acrylamide avec au moins ledit groupement 30 -NR'R" et est neutralisé avec un acide minéral ou organique.\n<CLM>\1\tCopolymère selon l'une des revendications 28 à 33, caractérisé en ce qu'il est choisi parmi : 35 - copolymère acrylate de 2-éthylhexyle/ diméthylaminopropylméthacrylamide/méthacrylate de furfuryle, notamment neutralisé avec le chlorhydrate de bétaine 3044222 42 - copolymère méthacrylate de polyéthylèneglycol / diméthylaminopropylméthacrylamide/méthacrylate de furfuryle, notamment neutralisé avec le chlorhydrate de bétaine 5 - copolymère acrylate de 2-éthylhexyle / diméthylaminopropylméthacrylamide/méthacrylate de furfuryle/acrylate de PDMS - copolymère acrylate de 2-éthylhexyle / méthacrylate de furfuryle/acrylate de PDMS 10 l'acrylate de PDMS étant de formule : O r-13 CF-13 ) ?1-13 cHz- C-C- 0(CH2)31i -Ce 1i-C4 H9 CH3 CH3 CH3 n CH3 n étant compris entre 60 et\n<CLM>\1\t15\n<CLM>\1\tComposition comprenant, dans un milieu physiologiquement acceptable, un copolymère selon l'une des revendications 28 à 34.